(57)【要約】【課題】優れた消臭性能、優れた吸収性能を有し、紙おむつ等の衛生材料の吸水体に使用された場合、優れた性能を示す吸水性樹脂組成物およびその製法を提供することにある。【解決手段】二酸化ケイ素／酸化アルミニウムのモル比が１〜１５のゼオライト（Ｂ）を吸水性樹脂と組み合わせること、吸水性樹脂として架橋構造を有し、表面処理が施された吸水性樹脂であって、特定の粒度分布（質量平均粒子径（Ｄ５０）が１００〜５００μｍ、粒度分布の対数標準偏差（σζ）が０．２５〜０．５０を有するものを用いること、さらには、酸化ケイ素／酸化アルミニウムのモル比が１〜１５のゼオライト（Ｂ）を吸水性樹脂の表面またはその近傍に存在させることによって、消臭性能を効果的に発現させるとともに吸収性能にも優れた吸水性樹脂組成物が得られる。【選択図】なし【特許請求の範囲】
【請求項１】
酸基および／またはその塩含有不飽和単量体の架橋重合体である吸水性樹脂（Ａ）を主成分とし、二酸化ケイ素／酸化アルミニウムのモル比が１〜１５のゼオライト（Ｂ）を該吸水性樹脂（Ａ）の表面またはその近傍に含む吸水性樹脂組成物であって、
該吸水性樹脂（Ａ）は表面処理が施されており、
且つ、該吸水性樹脂組成物は、
質量平均粒子径（Ｄ５０）が１００〜５００μｍ
粒度分布の対数標準偏差（σζ）が０．２５〜０．５０
の範囲であることを特徴とする吸水性樹脂組成物。
【請求項２】
前記吸水性樹脂組成物は、０．９０質量％塩化ナトリウム水溶液に対する１．９ｋＰａでの加圧下吸収倍率（６０分値）が２０ｇ／ｇ以上であることを特徴とする請求項１に記載の吸水性樹脂組成物。
【請求項３】
前記ゼオライト（Ｂ）は、銀イオン、銅イオン、及び亜鉛イオンからなる群から選ばれる少なくとも１種の金属イオンで置換されていることを特徴とする請求項１または２に記載の吸水性樹脂組成物。
【請求項４】
前記ゼオライト（Ｂ）以外に植物成分（Ｃ）をさらに含む、請求項１〜３の何れか一つに記載の吸水性樹脂組成物。
【請求項５】
請求項１〜４に記載の吸水性樹脂組成物と親水性繊維とを含んでなる、衛生材料用の吸収体。
【請求項６】
酸基および／またはその塩含有不飽和単量体の架橋重合体である吸水性樹脂（Ａ）を主成分とする吸水性樹脂、および、親水性繊維を含んでなる衛生材料用の吸収体であって、
該吸収体は、二酸化ケイ素／酸化アルミニウムのモル比が１〜１５のゼオライト（Ｂ）を含み、
且つ、該吸水性樹脂（Ａ）は表面処理が施され、
さらに質量平均粒子径（Ｄ５０）が１００〜５００μｍ
粒度分布の対数標準偏差（σζ）が０．２５〜０．５０
の範囲であることを特徴とする、吸収体。
【請求項７】
前記ゼオライト（Ｂ）は、銀イオン、銅イオン、及び亜鉛イオンからなる群から選ばれる少なくとも１種の金属イオンで置換されていることを特徴とする請求項６に記載の吸収体。
【請求項８】
前記吸水性樹脂（Ａ）は、０．９０質量％塩化ナトリウム水溶液に対する１．９ｋＰａでの加圧下吸収倍率（６０分値）が２０ｇ／ｇ以上であることを特徴とする請求項６または７に記載の吸収体。
【請求項９】
請求項６〜８に記載の吸収体、液透過性を有する表面シート、液不透過性を有する背面シートを備えた、吸収性物品。
【請求項１０】
酸基および／またはその塩含有不飽和単量体の架橋重合体である吸水性樹脂（Ａ）を主成分とし、二酸化ケイ素／酸化アルミニウムのモル比が１〜１５のゼオライト（Ｂ）を含む吸水性樹脂組成物の製造方法であって、
酸基含有不飽和単量体を主成分とする単量体成分を重合して吸水性樹脂を得る重合工程、
質量平均粒子径（Ｄ５０）が１００〜５００μｍでかつ
粒度分布の対数標準偏差（σζ）が０．２５〜０．５０
の範囲の吸水性樹脂を表面処理する工程、
該ゼオライト（Ｂ）を表面処理の前後または同時に添加する工程
を含む、吸水性樹脂組成物の製造方法。
【発明の詳細な説明】
【技術分野】
【０００１】
本発明は、吸水性樹脂組成物、吸収体、吸収性物品、および吸水性樹脂組成物の製造方法に関する。さらに詳しくは、紙オムツ、生理用ナプキン、失禁パット等の衛生材料に用いた場合に特に優れた消臭性能を有するとともに吸収性能にも優れた吸水性樹脂組成物、吸収体、吸収性物品、および吸水性樹脂組成物の製造方法に関する。
【背景技術】
【０００２】
吸水性樹脂は、体液（尿や血液など）等を吸収させることを目的として、紙おむつ、生理用ナプキン、失禁パット等の衛生材料の主要な構成材料として広く利用されている。
【０００３】
近年、特に高齢化に伴う大人用の紙おむつの需要増大などにより、吸水性樹脂に対する消臭性能の付与、特に硫化水素やメルカプタン類などのイオウ系化合物に由来する悪臭を除去できる消臭性能の要求が高まっている。
【０００４】
吸水性樹脂に消臭性能を付与するため、これまでに吸水性樹脂と各種の消臭剤や抗菌剤との組み合わせが提案されている。例えば、吸水性樹脂とツバキ科植物の葉抽出物とからなる吸水性樹脂組成物（例えば、特許文献１参照）、針葉樹木抽出エキスと特定の性能を有する吸水性樹脂とを含む吸水性樹脂組成物（例えば、特許文献２参照）、吸水性樹脂とゼオライトからなる吸水性樹脂組成物（例えば、特許文献３参照）、吸水性樹脂とケイ素リッチなゼオライトからなる吸水性樹脂組成物（例えば、特許文献４）、吸水性樹脂の内部にゼオライト粒子が分散された消臭性樹脂組成物（例えば、特許文献５参照）、吸水性樹脂と、チタンまたはジルコニウムから選ばれる１種以上と亜鉛、アルミニウム、カルシウム、マグネシウム、珪素から選ばれる少なくとも１種以上からなる金属含水酸化物からなる吸水性樹脂組成物（例えば、特許文献６参照）、ゼオライト中のイオン交換可能なイオンの一部または全部を、アンモニウムイオン及び銀イオンで置換した抗菌性ゼオライト及び樹脂を含む抗菌性樹脂組成物（例えば、特許文献７参照）、吸水性樹脂と、銀、銅、亜鉛のカチオンにより交換された抗菌性ゼオライトからなる吸水性樹脂組成物（例えば、特許文献８参照）などが知られている。
【０００５】
吸水性樹脂を用いた吸収性物品に消臭性能を付与する検討もなされており、例えば、製茶及び吸水性樹脂を含んでなる吸収性物品（例えば、特許文献９参照）、吸水性樹脂と抗菌性を有する金属イオンとを含む吸水性シート（例えば、特許文献１０参照）などが知られている。
【０００６】
しかしながら、従来報告されている上記の方法における消臭性能は十分なものではなく、実使用において発揮させる消臭性能としては満足できるレベルには到達していなかった。
また、高い消臭性能を発揮させるために吸収性能を犠牲にしたのでは、体液（尿や血液など）等を吸収させるという吸水性樹脂本来の目的が達成できない。したがって、高い消臭性能を発揮させるとともに吸収性能をも十分に満足できるレベルとすることが重要である。
【０００７】
【特許文献１】特開昭６０−１５８８６１号公報
【特許文献２】特開平１１−２４１０３０号公報
【特許文献３】国際公開第９１／１２０３１号パンフレット
【特許文献４】特表２００３−５０７５３５号公報
【特許文献５】特開平８−１７６３３８号公報
【特許文献６】特開平１０−１４７７２４号公報
【特許文献７】特開昭６３−２６５８０９号公報
【特許文献８】特表２００１−５０５２３７号公報
【特許文献９】特開平２−４１１５５号公報
【特許文献１０】特開昭６３−１５６５４０号公報
【発明の開示】
【発明が解決しようとする課題】
【０００８】
したがって、本発明が解決しようとする課題は、吸水性樹脂に添加剤を含む吸水性樹脂組成物において、優れた消臭性能、特に硫化水素やメルカプタン類などのイオウ系化合物に由来する悪臭を十分に除去できる消臭性能を有するとともに吸収性能にも優れた吸水性樹脂組成物、吸収体、吸収性物品、および吸水性樹脂組成物の製造方法を提供することにある。
【課題を解決するための手段】
【０００９】
本発明者は上記課題を解決するために鋭意検討を行った。その結果、まず、吸水性樹脂とゼオライトとの組み合わせが消臭性能の発現に有効であることに着目した。そして、消臭性能が向上するとともに優れた吸収性能をも発現できる条件を詳細に検討した結果、二酸化ケイ素／酸化アルミニウムのモル比が１〜１５のゼオライト（Ｂ）を吸水性樹脂と組み合わせること、吸水性樹脂として架橋構造を有し、表面処理が施された吸水性樹脂であって、特定の粒度分布を有するものを用いること、さらには、酸化ケイ素／酸化アルミニウムのモル比が１〜１５のゼオライト（Ｂ）を吸水性樹脂の表面またはその近傍に存在させることによって、消臭性能を効果的に発現させるとともに吸収性能にも優れた吸水性樹脂組成物が得られ、上記課題が解決できることに想到した。
【００１０】
すなわち、本発明にかかる吸水性樹脂組成物は、酸基および／またはその塩と架橋構造を有する吸水性樹脂（Ａ）を主成分とし、二酸化ケイ素／酸化アルミニウムのモル比が１〜１５のゼオライト（Ｂ）を含む吸水性樹脂組成物であって、前記吸水性樹脂（Ａ）は表面処理が施されており、かつ前記吸水性樹脂組成物は、質量平均粒子径（Ｄ５０）が１００〜５００μｍ、粒度分布の対数標準偏差（σζ）が０．２５〜０．５０の範囲であることを特徴とする。
【００１１】
本発明にかかる吸収体は、本発明の吸水性樹脂組成物と親水性繊維とを含む。
【００１２】
本発明にかかる別の吸収体は、酸基および／またはその塩と架橋構造を有する吸水性樹脂（Ａ）を主成分とし、二酸化ケイ素／酸化アルミニウムのモル比が１〜１５のゼオライト（Ｂ）と、親水性繊維とを含む吸収体であって、前記吸水性樹脂の質量平均粒子径（Ｄ５０）が１００〜５００μｍ、粒度分布の対数標準偏差（σζ）が０．２５〜０．５０の範囲であることを特徴とする。
【００１３】
本発明にかかる吸収性物品は、本発明の吸収体、液透過性を有する表面シート、液不透過性を有する背面シートを備える。
【００１４】
本発明にかかる吸水性樹脂組成物の製造方法は、酸基および／またはその塩と架橋構造を有する吸水性樹脂（Ａ）を主成分とし、二酸化ケイ素／酸化アルミニウムのモル比が１〜１５のゼオライト（Ｂ）を含む吸水性樹脂組成物の製造方法であって、酸基含有不飽和単量体を主成分とする単量体成分を重合して吸水性樹脂を得る重合工程、質量平均粒子径（Ｄ５０）が１００〜５００μｍでかつ粒度分布の対数標準偏差（σζ）が０．２５〜０．５０の範囲の吸水性樹脂を表面処理する工程、該ゼオライト（Ｂ）を表面処理の前後または同時に添加する工程
を含むことを特徴とする。
【発明の効果】
【００１５】
本発明によれば、硫化水素、アンモニア、消臭テストにおいて、優れた消臭性能、特に硫化水素やメルカプタン類などの硫黄系化合物に由来する悪臭を十分に除去できる消臭性能を効果的に発現するとともに、吸収性能にも優れた吸水性樹脂組成物、吸収体、吸収性物品、および吸水性樹脂組成物の製造方法を提供することができる。
【発明を実施するための最良の形態】
【００１６】
（１）吸水性樹脂（Ａ）
本発明において用いることができる吸水性樹脂（Ａ）とは、ヒドロゲルを形成しうる水膨潤性水不溶性の架橋重合体のことである。水膨潤性とは、イオン交換水中において必須に自重の５倍以上、好ましくは、５０倍から１０００倍という多量の水を吸収することをいう。水不溶性とは、吸水性樹脂中（Ａ）の未架橋の水可溶性成分（水溶性高分子）が好ましくは５０質量％以下、より好ましくは２５質量％以下、さらに好ましくは２０質量％以下、特に好ましくは１５質量％以下、最も好ましくは１０質量％以下のことをいう。なお、この水可溶性成分の測定方法は、ＥＵＲＯＰＥＡＮ  ＤＩＳＰＯＳＡＢＬＥＳ  ＡＮＤ  ＮＯＮＷＯＶＥＮＳ  ＡＳＳＯＣＩＡＴＩＯＮのＥＤＡＮＡ  ＲＥＣＯＭＭＥＮＤＥＤ  ＴＥＳＴ  ＭＥＴＨＯＤＳ  ４７０，１−９９  ＥＸＴＲＡＣＴＡＢＬＥＳに記載されている。
【００１７】
なお、本発明の説明において吸水性樹脂基準の含有割合を述べる場合は、吸水性樹脂の固形分（吸水性樹脂１ｇを用い、例えば、１８０℃で３時間乾燥させて、含水率を１０質量％以下とした場合の質量）を基準としたものである。
【００１８】
本発明では吸水性樹脂（Ａ）として、消臭性能および吸収性能の面から、酸基および／またはその塩と架橋構造を有する吸水性樹脂が必須に用いられる。
【００１９】
本発明において用いることができる吸水性樹脂（Ａ）としては、ポリアクリル酸部分中和物重合体、デンプン−アクリロニトリルグラフト重合体の加水分解物、デンプン−アクリル酸グラフト重合体、酢酸ビニル−アクリル酸エステル共重合体のケン化物、アクリロニトリル共重合体もしくはアクリルアミド共重合体の加水分解物またはこれらの架橋体、カルボキシル基含有架橋ポリビニルアルコール変性物、架橋イソブチレン−無水マレイン酸共重合体等の１種または２種以上を挙げることができるが、好ましくは、アクリル酸および／またはその塩（中和物）を主成分とする単量体成分を重合・架橋することにより得られるポリアクリル酸部分中和物重合体が用いられる。
【００２０】
本発明において用いることができる吸水性樹脂（Ａ）は、酸基および／またはその塩を有し、好ましくは、酸基含有不飽和単量体を主成分とする単量体成分を重合して得られる。なお、酸基含有不飽和単量体としては、重合後に加水分解を行うことによって酸基となる単量体（例えば、アクリロニトリルなど）も含まれるが、好ましくは、重合時に酸基を含有する酸基含有不飽和単量体である。
【００２１】
本発明においては、単量体成分としてアクリル酸および／またはその塩を主成分とすることが好ましい。
【００２２】
単量体成分としてアクリル酸および／またはその塩を主成分とする場合、その他の単量体を併用してもよい。併用できる単量体としては、併用によっても本発明の効果を発揮できるものであれば特に限定されないが、例えば、メタクリル酸、（無水）マレイン酸、フマル酸、クロトン酸、イタコン酸、ビニルスルホン酸、２−（メタ）アクリルアミド−２−メチルプロパンスルホン酸、（メタ）アクリロキシアルカンスルホン酸およびそのアルカリ金属塩、アンモニウム塩、Ｎ−ビニル−２−ピロリドン、Ｎ−ビニルアセトアミド、（メタ）アクリルアミド、Ｎ−イソプロピル（メタ）アクリルアミド、Ｎ，Ｎ−ジメチル（メタ）アクリルアミド、２−ヒドロキシエチル（メタ）アクリレート、メトキシポリエチレングリコール（メタ）アクリレート、ポリエチレングリコール（メタ）アクリレート、イソブチレン、ラウリル（メタ）アクリレート等の水溶性または疎水性不飽和単量体が挙げられる。
【００２３】
本発明においてアクリル酸および／またはその塩以外の単量体を用いる場合には、そのアクリル酸および／またはその塩以外の単量体は、主成分として用いるアクリル酸および／またはその塩の合計量に対して、好ましくは０〜３０モル％以下、より好ましくは０〜１０モル％以下の割合である。このような割合で用いることにより、得られる吸水性樹脂の吸収性能がより一層向上すると共に、吸水性樹脂をより一層安価に得ることができる。また、本発明の効果を十分に発揮することができる。
【００２４】
本発明において用いることができる吸水性樹脂（Ａ）は架橋構造を有する。かかる架橋構造は、架橋剤を使用しない自己架橋型のものであってもよいが、一分子中に２個以上の重合性不飽和基や２個以上の反応性基を有する架橋剤（吸水性樹脂の内部架橋剤）を共重合または反応させて得られた架橋構造がさらに好ましい。
【００２５】
内部架橋剤の具体例としては、例えば、Ｎ，Ｎ´−メチレンビス（メタ）アクリルアミド、（ポリ）エチレングリコールジ（メタ）アクリレート、（ポリ）プロピレングリコールジ（メタ）アクリレート、トリメチルロールプロパントリ（メタ）アクリレート、グリセリントリ（メタ）アクリレート、グリセリンアクリレートメタクリレート、エチレンオキサイド変性トリメチロールプロパントリ（メタ）アクリレート、ペンタエリスリトールヘキサ（メタ）アクリレート、トリアリルシアヌレート、トリアリルイソシアヌレート、トリアリルホスフェート、トリアリルアミン、ポリ（メタ）アリロキシアルカン、（ポリ）エチレングリコールジグリシジルエーテル、グリセロールジグリシジルエーテル、エチレングリコール、ポリエチレングリコール、プロピレングリコール、グリセリン、ペンタエリスリトール、エチレンジアミン、エチレンカーボネート、プロピレンカーボネート、ポリエチレンイミン、グリシジル（メタ）アクリレート等を挙げることができる。
【００２６】
内部架橋剤は、単独で用いてもよく、適宜２種類以上を混合して用いてもよい。また、内部架橋剤は、反応系に一括添加してもよく、分割添加してもよい。内部架橋剤を使用する場合には、本発明の効果を十分に発揮させるために、２個以上の重合性不飽和基を有する化合物を重合時に用いることが好ましい。
【００２７】
これら内部架橋剤の使用量は、前記単量体成分（架橋剤を除く）に対して、好ましくは０．００１〜２モル％、より好ましくは０．００５〜０．５モル％、さらに好ましくは０．０１〜０．２モル％、特に好ましくは０．０３〜０．１５モル％である。内部架橋剤の使用量が０．００１モル％よりも少ない場合、あるいは、２モル％よりも多い場合には、得られる吸水性樹脂が十分な吸収特性を発揮できないおそれがあるとともに、本発明の効果が十分に発揮できないおそれもあるので好ましくない。
【００２８】
内部架橋剤を用いて架橋構造を重合体内部に導入する場合には、内部架橋剤を、単量体成分の重合前あるいは重合途中、あるいは重合後、または中和後に反応系に添加するようにすればよい。
【００２９】
本発明に用いることができる吸水性樹脂（Ａ）を得るために単量体成分を重合する方法としては、特に限定されず、例えば、水溶液重合、逆相懸濁重合、バルク重合、沈殿重合などが挙げられるが、性能面、重合の制御の容易さ、膨潤ゲルの吸収特性の観点などから、単量体成分を水溶液とすることによる水溶液重合や逆相懸濁重合を行うことが好ましい。
【００３０】
単量体成分を水溶液とする場合の該水溶液（以下、単量体水溶液と称することがある）中の単量体成分の濃度は、水溶液の温度や単量体成分の種類によって決まり、特に限定されるものではないが、１０〜７０質量％の範囲内が好ましく、２０〜６０質量％の範囲内がさらに好ましい。また、上記水溶液重合を行う際には、水以外の溶媒を必要に応じて併用してもよく、併用して用いられる溶媒の種類は、特に限定されるものではない。
【００３１】
逆相懸濁重合とは、単量体水溶液を疎水性有機溶媒に懸濁させる重合法であり、例えば、米国特許４０９３７７６号、同４３６７３２３号、同４４４６２６１号、同４６８３２７４号、同５２４４７３５号などの米国特許に記載されている。水溶液重合とは分散溶媒を用いずに単量体水溶液を重合する方法であり、例えば、米国特許４６２５００１号、同４８７３２９９号、同４２８６０８２号、同４９７３６３２号、同４９８５５１８号、同５１２４４１６号、同５２５０６４０号、同５２６４４９５号、同５１４５９０６号、同５３８０８０８号などの米国特許や、欧州特許０８１１６３６号、同０９５５０８６号，同０９２２７１７号などの欧州特許に記載されている。これら重合法に例示の単量体成分や開始剤などを本発明に適用することもできる。
【００３２】
上記の重合を開始させる際には、例えば過硫酸カリウム、過硫酸アンモニウム、過硫酸ナトリウム、ｔ−ブチルハイドロパーオキサイド、過酸化水素、２，２′−アゾビス（２−アミジノプロパン）二塩酸塩等のラジカル重合開始剤や、２−ヒドロキシ−２−メチル−１−フェニル−プロパン−１−オン等の光重合開始剤を用いることができる。これら重合開始剤の使用量は、得られる吸水性樹脂の物性面などを考えると、０．００１〜２モル％（対全単量体成分）が好ましく、より好ましくは０．０１〜０．１モル％（対全単量体成分）である。
【００３３】
重合を行うことにより、通常、含水ゲル状架橋重合体が得られる。この含水ゲル状架橋重合体を必要に応じて乾燥し、乾燥の前および／または後で好ましくは粉砕し、吸水性樹脂とする。
【００３４】
乾燥は、好ましくは６０℃〜２５０℃の温度範囲、より好ましくは１００℃〜２２０℃の温度範囲、さらに好ましくは１２０℃〜２００℃の温度範囲で行われる。乾燥時間は、重合体の表面積、含水率、乾燥機の種類などに依存し、目的とする含水率になるよう選択される。
【００３５】
本発明に用いることのできる吸水性樹脂（Ａ）の中和率は特に限定されないが、本発明の効果を十分に発揮させるためには、好ましくは３０〜９０モル％、より好ましくは５０〜８０モル％、さらに好ましくは６０〜７５モル％である。
【００３６】
本発明に用いることのできる吸水性樹脂（Ａ）の含水率（吸水性樹脂中に含まれる水分量で規定され、吸水性樹脂１ｇを用い、１８０℃で３時間の乾燥減量で測定）は特に限定されないが、本発明の効果を十分に発揮させるためには室温でも流動性を示す粉末であることが好ましく、含水率として好ましくは０．２〜３０質量％、より好ましくは０．３〜１５質量％、さらに好ましくは０．５〜１０質量％の粉末状態である。
【００３７】
なお、吸水性樹脂の含水率をゼロにすることは困難であるため、少量の水（例えば、０．５〜１０質量％）を吸水性樹脂に含み粉末として扱える場合、この少量の水を含んだ吸水性樹脂をも本明細書では吸水性樹脂（Ａ）と称する。また、市販の吸水性樹脂（吸水性樹脂組成物）やオムツ中の吸水性樹脂（吸水性樹脂組成物）が吸湿している場合、例えば乾燥することで、含水率を１０質量％以下、好ましくは５±２質量％に調整して、本明細書において規定される物性を測定すればよい。含水率を調整するための乾燥条件としては、吸水性樹脂（吸水性樹脂組成物）の分解や変性が生じない条件ならば特に限定されないが、好ましくは減圧乾燥が良い。
【００３８】
本発明で用いることができる吸水性樹脂（Ａ）の粒子形状は、特に限定されず、例えば、球状、破砕状、不定形状などが挙げられるが、粉砕工程を経て得られた不定形破砕状のものが好ましく使用できる。さらに、その嵩比重（ＪＩＳ  Ｋ−３３６２で規定）は、本発明の効果を十分に発揮させるためには、好ましくは０．４０〜０．８０ｇ／ｍｌの範囲内、より好ましくは０．５０〜０．７５ｇ／ｍｌの範囲内、さらに好ましくは０．６０〜０．７３ｇ／ｍｌの範囲内である。
【００３９】
本発明で用いることができる吸水性樹脂（Ａ）は、さらに、表面架橋（二次架橋）されたものである。
【００４０】
表面架橋を行うための架橋剤（表面架橋剤）としては、種々のものがあり、特に限定されないが、得られる吸水性樹脂の物性向上などの観点から、多価アルコール化合物、エポキシ化合物、多価アミン化合物またはそのハロエポキシ化合物との縮合物、オキサゾリン化合物、モノ、ジ、またはポリオキサゾリジノン化合物、多価金属塩、アルキレンカーボネート化合物などが好ましい。
【００４１】
本発明で用いることができる表面架橋剤としては、特に限定されないが、例えば、米国特許６２２８９３０号、同６０７１９７６号、同６２５４９９０号などに例示されている表面架橋剤を用いることができる。例えば、モノ，ジ，トリ，テトラまたはポリエチレングリコール、モノプロピレングリコール、１，３−プロパンジオール、ジプロピレングリコール、２，３，４−トリメチル−１，３−ペンタンジオール、ポリプロピレングリコール、グリセリン、ポリグリセリン、２−ブテン−１，４−ジオール、１，４−ブタンジオール、１，３−ブタンジオール、１，５−ペンタンジオール、１，６−ヘキサンジオール、１，２−シクロヘキサンジメタノールなどの多価アルコール化合物；エチレングリコールジグリシジルエーテルやグリシドールなどのエポキシ化合物；エチレンジアミン、ジエチレントリアミン、トリエチレンテトラミン、テトラエチレンペンタミン、ペンタエチレンヘキサミン、ポリエチレンイミン、ポリアミドポリアミン等の多価アミン化合物；エピクロロヒドリン、エピブロムヒドリン、α−メチルエピクロロヒドリン等のハロエポキシ化合物；上記多価アミン化合物と上記ハロエポキシ化合物との縮合物；２−オキサゾリジノンなどのオキサゾリジノン化合物；エチレンカボネートなどのアルキレンカーボネート化合物等が挙げられ、これらの１種のみ用いてもよいし、２種以上を併用してもよい。本発明の効果を十分に発揮するためには、これらの表面架橋剤の中で多価アルコールを必須に用いることが好ましい。多価アルコールとしては、炭素数２〜１０のものが好ましく、炭素数３〜８のものがより好ましい。
【００４２】
表面架橋剤の使用量は、用いる化合物やそれらの組み合わせ等にもよるが、吸水性樹脂（Ａ）に対して、０．００１〜１０質量％の範囲内が好ましく、０．０１〜５質量％の範囲内がより好ましい。
【００４３】
本発明において表面架橋を行う場合には、水を用いることが好ましい。この際、使用される水の量は、使用する吸水性樹脂（Ａ）の含水率にもよるが、吸水性樹脂（Ａ）に対して０．５〜２０質量％の範囲内が好ましく、より好ましくは０．５〜１０質量％の範囲内である。また、水以外に親水性有機溶媒を用いてもよい。親水性有機溶媒を用いる場合、その使用量は、吸水性樹脂（Ａ）に対して０〜１０質量％の範囲内が好ましく、より好ましくは０〜５質量％の範囲内、さらに好ましくは０〜３質量％の範囲内である。
【００４４】
本発明において表面架橋を行う場合には、水及び／または親水性有機溶媒と表面架橋剤とを予め混合した後、次いで、その水溶液を吸水性樹脂に噴霧あるいは滴下混合する方法が好ましく、噴霧する方法がより好ましい。噴霧される液滴の大きさは、平均粒子径で０．１〜３００μｍの範囲内が好ましく、０．１〜２００μｍの範囲がより好ましい。水及び／または親水性有機溶媒と表面架橋剤とを混合する場合には、本発明の効果を妨げない範囲で、水不溶性微粒子粉体や界面活性剤を共存させてもよい。
【００４５】
表面架橋剤を混合後の吸水性樹脂は加熱処理されることが好ましい。加熱温度（熱媒温度または材料温度）は、好ましくは１００〜２５０℃の範囲内、より好ましくは１５０〜２５０℃の範囲内であり、加熱時間は、１分〜２時間の範囲内が好ましい。加熱温度と加熱時間の組み合わせの好適例としては、１８０℃で０．１〜１．５時間、２００℃で０．１〜１時間である。
【００４６】
以上のようにして、表面架橋処理を行って得られた吸水性樹脂は、好ましくは本発明の効果を十分に発揮するために特定の粒度に調整されることが好ましい。粒度の調整は、表面処理前であっても、表面処理後であっても構わない。本発明に使用する吸水性樹脂は、酸基（例えば、カルボキシル基）および／またはその塩を有しているため、例えば、アンモニアなどの塩基性悪臭物質を有効に中和することができる。吸水性樹脂の表面積は、粒子径が細かいものほど大きく、表面積が大きいほど塩基性悪臭物質を中和するには有利であると思われるが、実際の使用（例えば、紙おむつなどの尿のゲル化剤）における本発明の効果は、特定の粒度を有したもののほうが優れることが判明した。
【００４７】
特定の粒度に調整することによる前記効果の発現の機構については明らかでないが、例えば、吸水性樹脂のゲル状態が影響していると考えられる。粒子径が細かすぎる場合、吸水速度が速すぎるためにゲルブロックをおこし、使用した吸水性樹脂もしくはそれを含む吸水性樹脂組成物に悪臭成分を含んだ液体が到達しにくいことが考えられ、また、粒子径が大きすぎる場合、吸水速度が遅いため、悪臭成分を含んだ液体から悪臭成分が揮発してしまうことが考えられる。
【００４８】
かかる吸水性樹脂（Ａ）の粒度としては、質量平均粒子径（Ｄ５０）は、好ましくは１００〜５００μｍ、より好ましくは、２００〜５００μｍ、さらに好ましくは、２５０〜５００μｍであり、粒度分布の対数標準偏差（σζ）は０．２５〜０．５０の範囲であることが好ましく、０．２７〜０．４８の範囲が好ましく、０．３０〜０．４５の範囲が最も好ましい。上記の質量平均粒子径や粒度分布の対数標準偏差（σζ）は後述の吸水性樹脂組成物にも適用され、吸水性樹脂（Ａ）ないし吸水性樹脂組成物の質量平均粒子径や対数標準偏差（σζ）は、必要により造粒などで調整してもよい。
【００４９】
本発明で用いることができる吸水性樹脂（Ａ）は、０．９０質量％塩化ナトリウム水溶液に対する無加圧下吸収倍率が２６ｇ／ｇ以上であることが好ましく、より好ましくは２８ｇ／ｇ以上、さらに好ましくは３０ｇ／ｇ以上、特に好ましくは３２ｇ／ｇ以上である。０．９０質量％塩化ナトリウム水溶液に対する無加圧下吸収倍率が２６ｇ／ｇよりも小さいと、本発明の効果が十分に発揮できないおそれがある。
【００５０】
本発明で用いることができる吸水性樹脂（Ａ）は、０．９０質量％塩化ナトリウム水溶液に対する１．９ｋＰａでの加圧下吸収倍率が２０ｇ／ｇ以上であることが好ましく、より好ましくは２２ｇ／ｇ以上、さらに好ましくは２４ｇ／ｇ以上、特に好ましくは２６ｇ／ｇ以上である。０．９０質量％塩化ナトリウム水溶液に対する１．９ｋＰａでの加圧下吸収倍率が２０ｇ／ｇよりも小さいと、本発明の効果が十分に発揮できないおそれがある。
【００５１】
本発明の効果を最大限に発揮させるためには、０．９０質量％塩化ナトリウム水溶液に対する無加圧下吸収倍率が２６ｇ／ｇ以上で、かつ、０．９０質量％塩化ナトリウム水溶液に対する１．９ｋＰａでの加圧下吸収倍率が２６ｇ／ｇ以上である特定性能の吸水性樹脂を用いることが特に好ましい。
【００５２】
（２）ゼオライト（Ｂ）
本発明に用いることが出来るゼオライト（Ｂ）は、天然ゼオライト及び合成ゼオライトのいずれを用いることも可能であるが、好ましくは商業的に安定に入手しうる合成ゼオライトである。ゼオライトは、一般に三次元骨格構造を有するアルミノシリケートであり、一般式としては、ａＭ２／ｎＯ・ｘＡｌ２Ｏ３・ｙＳｉＯ２・ｚＨ２Ｏで表示される。式中のａ、ｘ、ｙ、ｚはそれぞれ金属酸化物、酸化アルミ、酸化ケイ素、結晶水の数を表示しており、整数である。Ｍは陽イオンであり、陽イオンの種類としては、アルカリ金属（ナトリウムイオン、カリウムイオン）、アルカリ土類金属（カルシウムイオン、マグネシウムイオン）、アンモニウムイオンなどが挙げられる。好ましい陽イオンはアルカリ金属イオンであり、特に好ましくはナトリウムイオンである。ｎは陽イオンの原子価である。
【００５３】
本発明に用いることが出来るゼオライト（Ｂ）の二酸化ケイ素／酸化アルミニウムのモル比は、好ましくは１〜１５、より好ましくは１〜１３、さらに好ましくは１〜１０、特に好ましくは１〜８であることが好ましい。二酸化ケイ素／酸化アルミニウムのモル比が１５より大きくなる（例えばモレキュラーシーブとして知られるゼオライト）場合、アミン類の消臭能力が低下すること、ゼオライトの表面積が低下すること、さらには、このようなゼオライトの合成に長時間有するので経済的にも不利であることなどがあり好ましくない。
【００５４】
本発明で用いることの出来るゼオライト（Ｂ）は、二酸化ケイ素／酸化アルミニウムのモル比が１〜１５である。その具体例としては、例えば天然のゼオライトとしては、アナルシン（二酸化ケイ素／酸化アルミニウム＝３．６〜５．６）、チャバサイト（二酸化ケイ素／酸化アルミニウム＝３．２〜６．０および６．４〜７．６）、クリノプチライト（二酸化ケイ素／酸化アルミニウム＝８．５〜１０．５）、エリオナイト（二酸化ケイ素／酸化アルミニウム＝５．８〜７．４）、フォジャサイト（二酸化ケイ素／酸化アルミニウム＝４．２〜４．４）、モルデナイト（二酸化ケイ素／酸化アルミニウム＝８．３４〜１０．０）、フィリップサイと（二酸化ケイ素／酸化アルミニウム＝２．６〜４．４）等が挙げられる。一方、合成ゼオライトの典型的なものとしては、例えばＡ−型ゼオライト（二酸化ケイ素／酸化アルミニウム＝１．４〜２．４）、Ｘ−型ゼオライト（二酸化ケイ素／酸化アルミニウム＝２〜３）、Ｙ−型ゼオライト（二酸化ケイ素／酸化アルミニウム＝３〜６）、モルデナイト（二酸化ケイ素／酸化アルミニウム＝９〜１０）等を挙げることが出来る。本発明においては、前述したような酸化ケイ素／酸化アルミニウムのモル比が１〜１５のゼオライト（Ｂ）が好適に用いられるが、これらに限定されるものではない。
【００５５】
本発明で用いることの出来るゼオライト（Ｂ）における二酸化ケイ素／酸化アルミニウムのモル比は、既知でない場合は、蛍光Ｘ線分析や元素分析等の手法により得ることが出来る。
【００５６】
本発明に用いることが出来るゼオライト（Ｂ）は、銀イオン、銅イオン、及び亜鉛イオンからなる群から選ばれる少なくとも１種の抗菌作用を有する金属イオンを保持させることができる。上述した例示ゼオライトのイオン交換容量は、例えば、Ａ−型ゼオライト：７ｍｅｑ／ｇ、Ｘ−型ゼオライト：６．４ｍｅｑ／ｇ、Ｙ−型ゼオライト：５ｍｅｑ／ｇ、モルデナイト：２．６ｍｅｑ／ｇ、クリノブチロライト：２．６ｍｅｑ／ｇ、チャバサイト：５ｍｅｑ／ｇ、エリオナイト：３．８ｍｅｑ／ｇであり、いずれも銀イオン、銅イオン、亜鉛イオンからなる群から選ばれる少なくとも１種の抗菌作用を有する金属イオンでイオン交換するに充分な容量を有している。上記ゼオライト中のイオン交換可能なイオン、例えばナトリウムイオン、カルシウムイオン、カリウムイオン、マグネシウムイオン、鉄イオン等のその一部または全部を、銀イオン、銅イオン、亜鉛イオンからなる群から選ばれる少なくとも１種の抗菌作用を有する金属イオン（抗菌性金属イオン）で置換することによって、ゼオライト（Ｂ）に抗菌性能を付与することが可能となる。
【００５７】
本発明に用いることのできる金属イオンは、銀イオン、銅イオン、亜鉛イオンからなる群から選ばれる少なくとも１種の金属イオンである、ゼオライト中の銀イオンの含有量（対ゼオライト基準）は、０．１〜１５質量％、好ましくは０．１〜１０質量％、さらに好ましくは０．１〜５質量％である。ゼオライト中の銅イオンの含有量（対ゼオライト基準）は、０．１〜２５質量％、好ましくは０．１〜１５質量％、さらに好ましくは０．１〜１０質量％である。ゼオライト中の亜鉛イオンの含有量（対ゼオライト基準）は、０．１〜２５質量％、好ましくは０．１〜１５質量％、さらに好ましくは０．１〜１０質量％である。上記範囲を外れると、本発明の効果を充分に発揮できない恐れがある。
【００５８】
ゼオライト（Ｂ）の吸水性樹脂（Ａ）１００質量部に対する含有量は、好ましくは０．００１〜１０質量部、より好ましくは０．０１〜５質量部、さらに好ましくは０．１〜３質量部である。上記含有量が０．００１質量部未満の場合は本発明の効果を充分に発揮できない恐れがあり、１０質量部を越えた場合は吸水性樹脂本来の吸収性能を低下させるので、上記範囲で用いられることが好ましい。
【００５９】
ゼオライト（Ｂ）の粒度分布は、好ましくは０．００１〜１０００μｍの範囲内が好ましく、０．０１〜６００μｍの範囲内がより好ましく、０．１〜１００μｍの範囲内がさらに好ましい。ゼオライト（Ｂ）の質量平均粒子径は、５００μｍ以下が好ましく、３００μｍ以下がより好ましく、１００μｍ以下がさらに好ましい。
【００６０】
（３）植物成分（Ｃ）
本発明において用いることができる植物成分（Ｃ）は、好ましくはポリフェノール、フラボンおよびその類、カフェインから選ばれる少なくとも１種の化合物を、０を越えて１００質量％以下含む植物成分であり、好ましくは、前記化合物が、タンニン、タンニン酸、五倍子、没食子および没食子酸から選ばれる少なくとも一種である。
【００６１】
本発明において用いることのできる植物成分（Ｃ）を含んだ植物としては、例えば、ツバキ科の植物ではツバキ、ヒサカキ、モッコクなどが挙げられ、イネ科の植物ではイネ、ササ、竹、トウモロコシ、麦などが挙げられ、アカネ科の植物ではコーヒーなどが挙げられる。
【００６２】
本発明において用いることのできる植物成分（Ｃ）の形態としては、植物から抽出したエキス（精油）、植物自体（植物粉末）、植物加工業や食物加工業における製造工程で副生する植物滓および抽出滓などが挙げられるが、特に限定されない。
【００６３】
本発明において用いることのできる植物成分（Ｃ）の使用量は、目的とする消臭機能によっても異なるが、吸水性樹脂（Ａ）１００質量部に対して、０〜１０質量部の範囲内が好ましく、より好ましくは０．００１〜５質量部の範囲内である。０．００１質量部より少ないと十分な効果が得られず、１０質量部以上の場合は、添加量に見合った効果が得られない。
【００６４】
本発明において用いることのできる植物成分（Ｃ）は、それ自身が粉末の場合、および／または、植物から抽出した植物成分（Ｃ）を含んだエキス（精油）を担持させた粉体の場合、および／または、植物から抽出した植物成分（Ｃ）を含んだエキス（精油）を上記二酸化ケイ素／酸化アルミニウムのモル比が１〜１５のゼオライト（Ｂ）に担持させた粉体の場合、その粒度分布は、その９０質量％以上が０．００１〜１０００μｍの範囲内が好ましく、０．０１〜６００μｍの範囲内がより好ましく、０．１〜１００μｍの範囲内がさらに好ましい。質量平均粒子径は、５００μｍ以下が好ましく、３００μｍ以下がより好ましく、１００μｍ以下がさらに好ましい。質量平均粒子径が５００μｍより大きい場合には、尿などと接触した場合、植物成分（Ｃ）に含まれる有効成分の作用が不十分となり、安定した消臭性能が付与できないおそれがある。また、吸水性樹脂の質量平均粒子径に対して、植物成分（Ｃ）を含んだ粉末の質量平均粒子径の比率が小さい方が、優れた消臭性能および安定性が付与できるため好ましい。
【００６５】
本発明において用いることのできる植物成分（Ｃ）としては、常温で液体および/または水溶液が好ましい。
【００６６】
（４）吸水性樹脂組成物
本発明にかかる吸水性樹脂組成物は、前述の吸水性樹脂（Ａ）と前述のゼオライト（Ｂ）とを含む。すなわち、本発明にかかる吸水性樹脂組成物は、酸基および／またはその塩と架橋構造を有する吸水性樹脂（Ａ）を主成分とし、二酸化ケイ素／酸化アルミニウムのモル比が１〜１５のゼオライト（Ｂ）を含む。
【００６７】
本発明にかかる吸水性樹脂組成物を製造する方法としては、特に限定されないが、好ましくは、酸基含有不飽和単量体を主成分とする単量体成分を重合して吸水性樹脂を得る重合工程、質量平均粒子径（Ｄ５０）が１００〜５００μｍでかつ粒度分布の対数標準偏差（σζ）が０．２５〜０．５０の範囲の吸水性樹脂を表面処理する工程、ゼオライト（Ｂ）を表面処理の前後または同時に添加する工程である。
【００６８】
本発明において、重合工程を経て得られた吸水性樹脂（Ａ）とは、例えば、重合によって得られた表面架橋されていない吸水性樹脂や、重合後にさらに表面架橋された吸水性樹脂など、重合工程を終えた吸水性樹脂を意味する。
【００６９】
酸基含有不飽和単量体を主成分とする単量体成分を重合して吸水性樹脂（Ａ）を得る重合工程については、前述した通りである。
【００７０】
重合工程を経て得られた吸水性樹脂（Ａ）は、０．９０質量％塩化ナトリウム水溶液に対する無加圧下吸収倍率が２６ｇ／ｇ以上であることが好ましく、より好ましくは２８ｇ／ｇ以上、さらに好ましくは３０ｇ／ｇ以上、特に好ましくは３２ｇ／ｇ以上である。０．９０質量％塩化ナトリウム水溶液に対する無加圧下吸収倍率が２６ｇ／ｇよりも小さいと、本発明の効果が十分に発揮できないおそれがある。
【００７１】
重合工程を経て得られた吸水性樹脂（Ａ）は、０．９０質量％塩化ナトリウム水溶液に対する１．９ｋＰａでの加圧下吸収倍率が２０ｇ／ｇ以上であることが好ましく、より好ましくは２４ｇ／ｇ以上、さらに好ましくは２６ｇ／ｇ以上、特に好ましくは２８ｇ／ｇ以上である。０．９０質量％塩化ナトリウム水溶液に対する１．９ｋＰａでの加圧下吸収倍率が２０ｇ／ｇよりも小さいと、本発明の効果が十分に発揮できないおそれがある。
【００７２】
本発明の効果を最大限に発揮させるためには、重合工程を経て得られた吸水性樹脂（Ａ）は、０．９０質量％塩化ナトリウム水溶液に対する無加圧下吸収倍率が２６ｇ／ｇ以上で、かつ、０．９０質量％塩化ナトリウム水溶液に対する１．９ｋＰａでの加圧下吸収倍率が２０ｇ／ｇ以上であることが特に好ましい。
【００７３】
吸水性樹脂（Ａ）に、二酸化ケイ素／酸化アルミニウムのモル比が１〜１５のゼオライト（Ｂ）を添加する工程においては、本発明の効果をより十分に発揮させるため、重合工程を経て得られた吸水性樹脂（Ａ）に添加することが好ましい。重合工程を経て得られた吸水性樹脂（Ａ）に添加することにより、二酸化ケイ素／酸化アルミニウムのモル比が１〜１５のゼオライト（Ｂ）が吸水性樹脂（Ａ）の表面またはその近傍（吸水性樹脂内部のごく表面部分でもよく、または吸水性樹脂外部で接触していなくても近傍であればよい）により多く存在することになり、本発明の効果がより十分に発揮できる。重合工程を経て得られた吸水性樹脂に添加する形態としては、例えば、重合、乾燥後に添加する形態、表面架橋処理時に添加する形態、表面架橋処理後に添加する形態、造粒時に添加する形態などが挙げられるが、表面架橋処理後に添加する形態、造粒時に添加する形態が最も好ましい。
【００７４】
二酸化ケイ素／酸化アルミニウムのモル比が１〜１５のゼオライト（Ｂ）の添加量は、吸水性樹脂（Ａ）１００質量部に対して、好ましくは０．００１〜１０質量部、より好ましくは０．０１〜５質量部、さらに好ましくは０．１〜３質量部である。上記含有量が０．００１質量部未満の場合は、硫化水素やメルカプタン類などのイオウ系化合物に由来する悪臭を十分に除去できる消臭性能が不十分であり、５質量部を越えた場合は吸水性樹脂本来の吸収性能を低下させるので、上記範囲で用いられることが好ましい。
【００７５】
重合工程を経て得られた吸水性樹脂（Ａ）に添加する形態において、例えば、吸水性樹脂に所望の量添加されるように吸水性樹脂に直接混合させる方法（例えば粉体同士を混合する場合は、ドライブレンド法）や、かかる方法によって吸水性樹脂に直接混合したものに、水、水性液や各種有機溶剤などを噴霧若しくは滴下混合させる方法、また添加剤を水性液や各種有機溶剤などに分散させてスラリー状態にして吸水性樹脂に添加する方法などが挙げられる。また、水性液や各種有機溶剤を混合した場合、必要により乾燥してもよい。
【００７６】
本発明において、吸水性樹脂と二酸化ケイ素／酸化アルミニウムのモル比が１〜１５のゼオライト（Ｂ）を混合する場合、必要により用いる水、水蒸気、親水性有機溶媒などの水性液や各種有機溶剤の添加量は、吸水性樹脂（Ａ）の種類や粒度によってその最適量は異なるが、水を用いる場合は、吸水性樹脂（Ａ）に対して、１０質量％以下が好ましく、より好ましくは１〜５質量％の範囲である。親水性有機溶媒を用いる場合は、吸水性樹脂（Ａ）に対して、１０質量％以下が好ましく、より好ましくは０．１〜５質量％の範囲である。
【００７７】
本発明において吸水性樹脂と二酸化ケイ素／酸化アルミニウムのモル比が１〜１５のゼオライト（Ｂ）とを混合する場合に使用する装置としては、通常の装置でよく、例えば、円筒型混合機、スクリュー型混合機、スクリュー型押出機、高速攪拌型混合機（例えば、タービュライザーなど）、ナウター型混合機、Ｖ型混合機、リボン型混合機、双腕型ニーダー、流動式混合機、気流型混合機、回転円盤型混合機、ロールミキサー、転動式混合機、スキ型（鋤型）ショベル羽根式混合機（例えば、レディゲミキサーなど）などを挙げることができ、混合の際の速度は高速、低速を問わない。
【００７８】
本発明に係る吸水性樹脂組成物の製造方法においては、さらに、必要に応じて、消臭剤、抗菌剤、香料、発泡剤、顔料、染料、可塑剤、粘着剤、界面活性剤、肥料、酸化剤、還元剤、水、塩類、キレート剤、殺菌剤、ポリエチレングリコールやポリエリレンイミンなどの親水性高分子、パラフィンなどの疎水性高分子、ポリエチレンやポリプロピレンなどの熱可塑性樹脂、ポリエステル樹脂やユリア樹脂などの熱硬化性樹脂等を、吸水性樹脂に対して、好ましくは０〜３０質量％、より好ましくは０〜２０質量％、さらに好ましくは０〜１０質量％添加する等、種々の機能を付与する工程を含んでいてもよい。
【００７９】
本発明にかかる吸水性樹脂組成物中の吸水性樹脂の含有量は特に限定されないが、本発明の効果を十分に発揮させるため、好ましくは、７０〜９９質量％の範囲、より好ましくは８０〜９９質量％の範囲、特に好ましくは９０〜９９質量％の範囲である。
【００８０】
本発明にかかる吸水性樹脂組成物は、０．９０質量％塩化ナトリウム水溶液に対する無加圧下吸収倍率が２６ｇ／ｇ以上であることが好ましく、より好ましくは２８ｇ／ｇ以上、さらに好ましくは３０ｇ／ｇ以上、特に好ましくは３２ｇ／ｇ以上である。０．９０質量％塩化ナトリウム水溶液に対する無加圧下吸収倍率が２６ｇ／ｇよりも小さいと、本発明の効果が十分に発揮できないおそれがある。
【００８１】
本発明にかかる吸水性樹脂組成物は、０．９０質量％塩化ナトリウム水溶液に対する１．９ｋＰａでの加圧下吸収倍率が２０ｇ／ｇ以上であることが好ましく、より好ましくは２４ｇ／ｇ以上、さらに好ましくは２６ｇ／ｇ以上、特に好ましくは２８ｇ／ｇ以上である。０．９０質量％塩化ナトリウム水溶液に対する１．９ｋＰａでの加圧下吸収倍率が２０ｇ／ｇよりも小さいと、本発明の効果が十分に発揮できないおそれがある。
【００８２】
本発明の効果を最大限に発揮させるためには、本発明にかかる吸水性樹脂組成物の０．９０質量％塩化ナトリウム水溶液に対する無加圧下吸収倍率が２６ｇ／ｇ以上で、かつ、０．９０質量％塩化ナトリウム水溶液に対する１．９ｋＰａでの加圧下吸収倍率が２０ｇ／ｇ以上であることが特に好ましい。本発明にかかる吸水性樹脂組成物がこのような特定の優れた吸収性能を有することによって、本発明の効果の一つである消臭性能がより十分に発揮できるようになる。
【００８３】
本発明にかかる吸水性樹脂組成物の形状は、特に限定されず、例えば、球状、球の凝集体、不定形破砕状の粉末（粒子）などが挙げられるが、繊維への固定性の高さなどから不定形破砕状の粉末（粒子）が好ましく使用できる。さらに、その嵩比重（ＪＩＳ  Ｋ−３３６２で規定）は、本発明の効果を十分に発揮させるためには、好ましくは０．４０〜０．８０ｇ／ｍｌの範囲内、より好ましくは０．５０〜０．７５ｇ／ｍｌの範囲内、さらに好ましくは０．６０〜０．７３ｇ／ｍｌの範囲内である。
【００８４】
本発明にかかる吸水性樹脂組成物の含水率（吸水性樹脂組成物中に含まれる水分量で規定され、吸水性樹脂１ｇを用い、１８０℃で３時間の乾燥減量で測定）は特に限定されないが、本発明の効果を十分に発揮させるためには室温でも流動性を示す粉末であることが好ましく、含水率として好ましくは０．２〜３０質量％、より好ましくは０．３〜１５質量％、さらに好ましくは０．５〜１０質量％の粉末状態である。
【００８５】
本発明にかかる吸水性樹脂組成物の水可溶分量は、特に限定されないが、本発明の効果を十分に発揮させるためには、好ましくは５０質量％以下、より好ましくは２５質量％以下、さらに好ましくは２０質量％以下、特に好ましくは１５質量％以下、最も好ましくは１０質量％以下である。
【００８６】
本発明にかかる吸水性樹脂組成物の着色状態は、ＹＩ値（Ｙｅｌｌｏｗ  Ｉｎｄｅｘ：欧州特許９４２０１４号および同１１０８７４５号参照）として、好ましくは０〜１５、より好ましくは０〜１３、さらに好ましくは０〜１０、最も好ましくは０〜５であり、さらに、吸水性樹脂組成物中の残存モノマー量は、好ましくは１０００ｐｐｍ以下、より好ましくは５００ｐｐｍ以下である。
【００８７】
本発明にかかる吸水性樹脂組成物の粒度としては、質量平均粒子径（Ｄ５０）は、好ましくは１００〜５００μｍ、より好ましくは、２００〜５００μｍ、さらに好ましくは、２５０〜５００μｍである。吸水性樹脂組成物の質量平均粒子径は必要により造粒などで調整してもよい。粒度分布の対数標準偏差（σζ）は０．２５〜０．５０の範囲であることが好ましく、０．２７〜０．４８の範囲が好ましく、０．３０〜０．４５の範囲が最も好ましい。粒度分布の対数標準偏差（σζ）が小さいほど粒度分布が狭いことを表すが、本発明の吸水性樹脂組成物では狭いのではなく、ある程度の広がりをもつことが重要となる。対数標準偏差（σζ）が０．２５未満の場合は、目的とする性能が得られないことがあるだけでなく、生産性が著しく低下してしまう。０．５０を超える場合には粒度分布が広がりすぎて、目的とする性能が得られないおそれがある。
【００８８】
本発明にかかる吸水性樹脂組成物は、優れた消臭性能を有するため、湿式硫化水素残存量の３時間後の値が、好ましくは０以上５ｐｐｍ以下であり、より好ましくは０以上３ｐｐｍ以下であり、さらに好ましくは０以上２ｐｐｍ以下であり、特に好ましくは０以上１ｐｐｍ以下である。さらに、湿式硫化水素残存量の１時間後の値が、好ましくは０以上７ｐｐｍ以下であり、より好ましくは０以上５ｐｐｍ以下であり、特に好ましくは０以上３ｐｐｍ以下である。さらに、湿式硫化水素残存量の３０分後の値が、好ましくは０以上９ｐｐｍ以下であり、より好ましくは０以上７ｐｐｍ以下であり、特に好ましくは０以上５ｐｐｍ以下である。
【００８９】
本発明にかかる吸水性樹脂組成物は、優れた消臭性能を有するため、湿式アンモニア残存量の６０分後の値が、好ましくは０以上５０ｐｐｍ以下であり、より好ましくは０以上４０ｐｐｍ以下であり、特に好ましくは０以上３０ｐｐｍである。さらに、湿式アンモニア残存量の３０分後の値が、好ましくは０以上１００ｐｐｍ以下であり、より好ましくは０以上８０ｐｐｍ以下であり、特に好ましくは０以上６０ｐｐｍ以下である。さらに、湿式アンモニア残存量の１０分後の値が、好ましくは０以上３００ｐｐｍ以下であり、より好ましくは０以上２５０ｐｐｍ以下であり、特に好ましくは０以上２２０ｐｐｍ以下である。
【００９０】
（５）吸収体
本発明にかかる吸水性樹脂組成物は、吸水性樹脂（Ａ）を主成分とし、その形状は通常、粉末である。かかる粉末状の吸水性樹脂組成物を任意の他の吸収材料とともに成形することで吸収体が得られる。吸収体の形状は特に限定されないが、好ましくは、シート状、筒状、フィルム状、繊維状に加工され、特に好ましくはシート状（別称ウェッブ状）に加工されることで吸収体とされる。また、吸水性樹脂組成物がシート状で得られる場合、そのまま吸収体としても良い。
【００９１】
本発明にかかる吸収体は、本発明の効果を発揮するために、酸基および／またはその塩と架橋構造を有する吸水性樹脂（Ａ）を主成分とし、二酸化ケイ素／酸化アルミニウムのモル比が１〜１５のゼオライト（Ｂ）、および親水性繊維を含んでなる吸収体である。
【００９２】
本発明で用いることができる親水性繊維は、特に限定されないが、例えば、粉砕された木材パルプ、その他、コットンリンターや架橋セルロース繊維、レーヨン、綿、羊毛、アセテート、ビニロン等を例示でき、好ましくはそれらをエアレイドしたものである。
【００９３】
かかる吸収体は、前述した本発明にかかる吸水性樹脂組成物と親水性繊維を用いて製造される、本発明にかかる吸水性樹脂組成物と親水性繊維とを含む吸収体でもよいし、酸基および／またはその塩と架橋構造を有する吸水性樹脂（Ａ）、二酸化ケイ素／酸化アルミニウムのモル比が１〜１５のゼオライト（Ｂ）、および親水性繊維を用いて製造される、酸基および／またはその塩と架橋構造を有する吸水性樹脂（Ａ）を主成分とし、二酸化ケイ素／酸化アルミニウムのモル比が１〜１５のゼオライト（Ｂ）、および親水性繊維を含んでなる吸収体でもよい。
【００９４】
本発明にかかる吸収体が吸水性樹脂組成物と親水性繊維とを含む吸収体である場合、吸水性樹脂組成物と親水性繊維との合計質量に対する吸水性樹脂組成物の含有量（コア濃度）が２０〜１００％質量％の範囲であることが好ましく、さらに好ましくは２５〜９０質量％の範囲、より好ましくは３０〜８０質量％の範囲である。コア濃度が２０質量％未満の場合は、吸水性樹脂組成物の使用量が少なく、例えば、オムツ全体への消臭性能の付与が十分に行われない場合があり、好ましくない。
【００９５】
本発明にかかる吸収体を吸水性樹脂組成物と親水性繊維とから製造する場合、その製造方法は特に限定されないが、例えば、吸水性樹脂組成物と親水性繊維とを、上述のコア濃度となる割合でミキサー等の混合機を用いて乾式混合し、得られた混合物を例えば空気抄造などによってウェブ状に成形した後、必要により圧縮成形して製造する方法が挙げられる。かかる吸収体は、密度０．００１〜０．５０ｇ／ｃｃ、坪量０．０１〜０．２０ｇ／ｃｍ２の範囲に圧縮成形されることが好ましい。
【００９６】
本発明にかかる吸収体が、酸基および／またはその塩と架橋構造を有する吸水性樹脂（Ａ）または吸水性樹脂組成物、二酸化ケイ素／酸化アルミニウムのモル比が１〜１５のゼオライト（Ｂ）、および親水性繊維を用いて製造される場合、かかる吸収体は、前記吸水性樹脂（Ａ）の質量平均粒子径（Ｄ５０）は１００〜５００μｍ、粒度分布の対数標準偏差（σζ）は０．２５〜０．５０の範囲である。吸水性樹脂の質量平均粒子径（Ｄ５０）および粒度分布の対数標準偏差が上記範囲を外れると、吸収体として本発明の効果が十分に発揮できないおそれがある。
【００９７】
本発明にかかる吸収体が、酸基および／またはその塩と架橋構造を有する吸水性樹脂（Ａ）、二酸化ケイ素／酸化アルミニウムのモル比が１〜１５のゼオライト（Ｂ）、および親水性繊維を用いて製造される場合、その製造方法は特に限定されないが、例えば、吸水性樹脂と二酸化ケイ素／酸化アルミニウムのモル比が１〜１５のゼオライト（Ｂ）と親水性繊維とを、上述のコア濃度となる割合でミキサー等の混合機を用いて乾式混合する方法や、かかる方法によって乾式混合したものに、水、水性液や、各種有機溶剤などを噴霧もしくは滴下混合させる方法、二酸化ケイ素／酸化アルミニウムのモル比が１〜１５のゼオライト（Ｂ）を水性液や各種有機溶剤などに分散させたスラリーと吸水性樹脂と親水性繊維を、上述のコア濃度となる割合でミキサー等の混合機を用いて混合する方法などが挙げられる。
【００９８】
（６）吸収性物品
本発明にかかる吸収性物品は、上記した本発明の吸収体、液透過性を有する表面シート、液不透過性を有する背面シートを備える。
【００９９】
本発明にかかる吸収性物品の製造方法は、特に限定されないが、例えば、吸収体を液透過性を有する基材（表面シート）と液不透過性を有する基材（背面シート）でサンドイッチして、必要に応じて、弾性部材、拡散層、粘着テープ等を装備することで、吸収性物品、例えば、大人用紙オムツや生理用ナプキンとすればよい。
【０１００】
本発明にかかる吸水性樹脂組成物や吸収体は、吸収性物品に消臭機能を付与でき、長時間にわたり、優れた消臭性能と吸収特性を示すものである。このような吸収性物品としては、具体的には、近年成長の著しい大人用紙オムツをはじめ、子供用オムツや生理用ナプキン、いわゆる失禁パッド等の衛生材料等が挙げられ、それらに特に限定されるものではないが、吸収性物品の中に存在する吸水性樹脂組成物や吸収体が非常に優れた消臭性を有し、かつ、戻り量も少なく、ドライ感が著しいことにより、装着している本人、介護の人々の負担を大きく低減することができる。
【実施例】
【０１０１】
以下に本発明の実施例と比較例を具体的に説明するが、本発明は下記実施例に限定されるものではない。なお、吸水性樹脂、吸水性樹脂組成物、吸収性物品の諸性能は以下の方法で測定した。また実施例において使用される電気機器はすべて１００Ｖ、６０Ｈｚの条件で使用した。さらに、吸水性樹脂、吸水性樹脂組成物、吸収性物品は、特に指定がない限り、２５℃±２℃、ＲＨ５０％の条件下で使用した。
【０１０２】
（ａ）０．９０質量％塩化ナトリウム水溶液（生理食塩水）に対する無加圧下吸収倍率
吸水性樹脂（または吸水性樹脂組成物）０．２０ｇを不織布製の袋（６０ｍｍ×６０ｍｍ）に均一に入れ、２５±２℃に調温した０．９質量％塩化ナトリウム水溶液（生理食塩水）中に浸漬した。６０分後に袋を引き上げ、遠心分離機を用いて２５０Ｇで３分間水切りを行った後、袋の質量Ｗ２（ｇ）を測定した。また、吸水性樹脂（または吸水性樹脂組成物）を用いないで同様の操作を行い、そのときの質量Ｗ１（ｇ）を測定した。そして、これら質量Ｗ１、Ｗ２から、次式に従って、吸収倍率（ｇ／ｇ）を算出した。
【０１０３】
０．９０質量％塩化ナトリウム水溶液（生理食塩水）に対する無加圧下吸収倍率（ｇ／ｇ）＝（（質量Ｗ２（ｇ）−質量Ｗ１（ｇ））／吸水性樹脂（または吸水性樹脂組成物）の質量（ｇ））−１
（ｂ）０．９０質量％塩化ナトリウム水溶液（生理食塩水）に対する１．９ｋＰａでの加圧下吸収倍率
４００メッシュのステンレス製金網（目の大きさ３８μｍ）を円筒断面の一辺（底）に溶着させた内径６０ｍｍのプラスチック製支持円筒の底の金網上に、吸水性樹脂（または吸水性樹脂組成物）０．９０ｇを均一に散布し、その上に外径が６０ｍｍよりわずかに小さく支持円筒との壁面に隙間が生じずかつ上下の動きは妨げられないピストン（ｃｏｖｅｒ  ｐｌａｔｅ）を載置し、支持円筒と吸水性樹脂（または吸水性樹脂組成物）とピストンの質量Ｗ３（ｇ）を測定した。このピストン上に、吸水性樹脂（または吸水性樹脂組成物）に対して、ピストンを含め１．９ｋＰａの荷重を均一に加えることができるように調整された荷重を載置し、測定装置一式を完成させた。直径１５０ｍｍのペトリ皿の内側に直径９０ｍｍ、厚さ５ｍｍのガラスフィルターを置き、２５±２℃に調温した０．９質量％塩化ナトリウム水溶液（生理食塩水）をガラスフィルターの上部面と同レベルになるように加えた。その上に直径９ｃｍの濾紙（トーヨー濾紙（株）製、Ｎｏ．２）を１枚載せて表面が全て濡れるようにし、かつ過剰の液を除いた。
【０１０４】
上記測定装置一式を上記湿った濾紙上にのせ、液を荷重下で吸収させた。液面がガラスフィルターの上部から低下したら液を追加し、液面レベルを一定に保った。１時間後に測定装置一式を持ち上げ、荷重を取り除いた質量Ｗ４（ｇ）（支持円筒と膨潤した吸水性樹脂（または吸水性樹脂組成物）とピストンの質量）を再測定した。そして、これら質量Ｗ３、Ｗ４から、次式に従って、０．９０質量％塩化ナトリウム水溶液（生理食塩水）に対する１．９ｋＰａでの加圧下吸収倍率（ｇ／ｇ）を算出した。
【０１０５】
０．９０質量％塩化ナトリウム水溶液（生理食塩水）に対する１．９ｋＰａでの加圧下吸収倍率（ｇ／ｇ）＝（質量Ｗ４（ｇ）−質量Ｗ３（ｇ））／吸水性樹脂（または吸水性樹脂組成物）の質量（ｇ）
（ｃ）質量（重量）平均粒子径（Ｄ５０）および対数標準偏差（σζ）
吸水性樹脂ないし吸水性樹脂組成物を、８５０μｍ、７１０μｍ、６００μｍ、５００μｍ、４２５μｍ、３００μｍ、２１２μｍ、１５０μｍ、１０６μｍ、４５μｍのＪＩＳ標準ふるいで篩い分けし、残留百分率Ｒを対数確率紙にプロットした。これにより、Ｒ＝５０重量％に相当する粒径を重量平均粒子径（Ｄ５０）として読み取った。また、対数標準偏差（σζ）は下記の式で表され、σζの値が小さいほど粒度分布が狭いことを意味する。
σζ  ＝  ０．５  ×  ｌｎ（X２／X１）
（X１はＲ＝８４．１％、X２は１５．９％の時のそれぞれの粒径）
篩い分けは吸水性樹脂粉末ないし吸水性樹脂組成物粉末の１０．００ｇを、目開き８５０μｍ、７１０μｍ、６００μｍ、５００μｍ、４２５μｍ、３００μｍ、２１２μｍ、１５０μｍ、１０６μｍ、４５μｍのＪＩＳ標準ふるい（Ｔｈｅ  ＩＩＤＡ  ＴＥＳＴＩＮＧ  ＳＩＥＶＥ：内径８０ｍｍ）に仕込み、ロータップ型ふるい振盪機（（株）飯田製作所製、ＥＳ−６５型ふるい振盪機）により５分間分級した。なお、質量平均粒子径（Ｄ５０）とは、米国特許５０５１２５９号公報などにあるように一定目開きの標準ふるいで粒子全体の５０質量％に対応する標準ふるいの粒子径のことである。
【０１０６】
（ｄ）消臭テスト（吸水性樹脂または吸水性樹脂組成物の評価）
成人２０人より集めた人尿５０ｍｌを蓋付きの１２０ｍｌのポリプロピレンカップに加え、そこに後述する実施例または比較例で得られた吸水性樹脂（または吸水性樹脂組成物）２．０ｇを添加することにより膨潤ゲルを形成させた。人尿は排泄後２時間以内のものを用いた。この容器に蓋をし、膨潤ゲルを３７℃に保った。液吸収から６時間後に蓋を開け、カップの上部から約３ｃｍの位置から成人２０名のパネラーが臭いをかぐことにより、消臭効果を判定した。判定は、下記の判定基準を用いて各人６段階で得点を記載し平均値を求めた。なお吸水性樹脂（または吸水性樹脂組成物）を添加せず人尿だけで、同様の操作を行ったものを標準品とし、その臭いを５として消臭効果を評価した。
【０１０７】
０：無臭
１：やっと感知できるにおい
２：感知できるが許容できる臭い
３：楽に感知できる臭い
４：強い臭い
５：強烈な臭い
（ｅ）消臭テスト（吸収性物品の評価）
後述する実施例または比較例で得られた吸収性物品を円形（直径８０ｍｍ）に切断し、蓋付きの５００ｍｌのポリプロピレンカップの底に、液透過性シートを上面にして入れた。この吸収性物品の中心部に、成人２０人より集めた人尿２０ｇを入れ、蓋をして容器全体を３７℃に保った。６時間後に蓋を開け、カップの上部（約３ｃｍの位置）から成人２０名のパネラーが臭いをかぐことにより、消臭効果を判定した。判定は、下記の判定基準を用いて各人６段階で得点を記載し平均値を求めた。なお吸収性物品を入れず人尿だけで、同様の操作を行ったものを標準品とし、その臭いを５として消臭効果を評価した。
【０１０８】
０：無臭
１：やっと感知できるにおい
２：感知できるが許容できる臭い
３：楽に感知できる臭い
４：強い臭い
５：強烈な臭い
（ｆ）湿式硫化水素残存量（硫化水素消臭能試験）
ガラスシャーレ（株式会社相互理化学硝子製作所発行のＧＥＮＥＲＡＬ  ＣＡＴＡＬＯＧＵＥ  Ａ−８０００（２００２年発行）に記載、コード：３０５−０８、外径×高さ＝１５０ｍｍ×２８ｍｍ）に、吸水性樹脂組成物（又は吸水性樹脂）５．００ｇを均一に撒布した。次いで、円形（直径１４７ｍｍ）に切った通気性で通液性のヒートロンペーパー（南国パルプ工業株式会社、品種：ＧＳＰ−２２）１枚で吸水性樹脂組成物（又は吸水性樹脂）を覆い（ヒートロンペーパーでない場合は不織布で代用）、ヒートロンペーパー（または不織布）の円周３箇所をガラスシャーレ内壁にテープ（１０ｍｍ×１０ｍｍ）で固定した。３Ｌの臭い袋（近江オドエアーサービス（株）製）の一辺を開口し、吸水性樹脂組成物（又は吸水性樹脂）を撒布したガラスシャーレを入れた後、臭い袋の開口部分を隙間がないように閉じた。臭い袋に備えられたガラス管部から、臭い袋内を一旦減圧にした後、所定量の無臭空気（後で注入する硫化水素標準ガスとの合計量が２．５Ｌとなるように設定した。すなわち、無臭空気量（Ｌ）＝２．５−硫化水素標準ガスの注入量（Ｌ）に従って設定した。）を注入し、続いて、外気の混入を防ぎながら臭い袋内のシャーレにテフロン（登録商標）チューブを備えたガラス漏斗を用いて、２５±２℃に調温した０．９０質量％塩化ナトリウム水溶液（生理食塩水）８０ｍｌを一気に注ぎ、吸水性樹脂組成物（又は吸水性樹脂）を均一に膨潤させ、シリコンゴム栓で密栓した。膨潤させ３０分後、この臭い袋内に、１．０ｍｌ硫化水素標準ガス（硫化水素濃度：５．０６（体積％）、臭い袋内の硫化水素濃度：２０ｐｐｍ）を、注射針を有したシリンジで注入し（袋内濃度が２０ｐｐｍとなるように、標準ガス濃度や注入量は適宜変更する）、２５℃にて放置した。３０分後、１時間後、３時間後にそれぞれシリコンゴム栓をはずし、外気の混入を防ぎながら、ガス採取器（（株）ガステック製、ＧＶ−１００Ｓ）およびガス検知管（（株）ガステック製、Ｎｏ．４ＬＫ）を用いて雰囲気濃度を測定した。そして、この雰囲気濃度を湿式硫化水素残存量とした。
【０１０９】
（ｇ）湿式アンモニア残存量
ガラスシャーレ（株式会社相互理化学硝子製作所発行のＧＥＮＥＲＡＬ  ＣＡＴＡＬＯＧＵＥ  Ａ−８０００（２００２年発行）に記載、コード：３０５−０８、外径×高さ＝１５０ｍｍ×２８ｍｍ）に、吸水性樹脂組成物（又は吸水性樹脂）５．００ｇを均一に撒布した。次いで、円形（直径１４７ｍｍ）に切った通気性で通液性のヒートロンペーパー（南国パルプ工業株式会社、品種：ＧＳＰ−２２）１枚で吸水性樹脂組成物（又は吸水性樹脂）を覆い（ヒートロンペーパーでない場合は不織布で代用）、ヒートロンペーパー（または不織布）の円周３箇所をガラスシャーレ内壁にテープ（１０ｍｍ×１０ｍｍ）で固定した。３Ｌの臭い袋（近江オドエアーサービス（株）製）の一辺を開口し、吸水性樹脂組成物（又は吸水性樹脂）を撒布したガラスシャーレを入れた後、臭い袋の開口部分を隙間がないように閉じた。臭い袋に備えられたガラス管部から、臭い袋内を一旦減圧にした後、所定量の無臭空気２．５Ｌを注入し、続いて、外気の混入を防ぎながら臭い袋内のシャーレにテフロン（登録商標）チューブを備えたガラス漏斗を用いて、２５±２℃に調温し０．０１３２ｍｏｌのアンモニアを溶解させた０．９０質量％塩化ナトリウム水溶液（生理食塩水）８０ｍｌを一気に注ぎ、吸水性樹脂組成物（又は吸水性樹脂）を均一に膨潤させ、シリコンゴム栓で密栓し、２５℃にて放置した。１０分後、３０分後、６０分後にそれぞれ、シリコンゴム栓をはずし、外気の混入を防ぎ、ガス採取器（（株）ガステック製、ＧＶ−１００Ｓ）およびガス検知管（（株）ガステック製、Ｎｏ．３Ｌ、Ｎｏ．３Ｌａ、Ｎｏ．３Ｍ）を用いて雰囲気濃度を測定した。そして、この雰囲気濃度を湿式アンモニア残存量とした。
【０１１０】
〔参考例１〕
７５モル％の中和率を有するアクリル酸ナトリウムの水溶液５５００ｇ（単量体濃度３８質量％）に、ポリエチレングリコールジアクリレート（エチレンオキシドの平均付加モル数８）３．４ｇを溶解し反応液とした。次に、この反応液を窒素ガス雰囲気下で３０分間脱気した。次いで、シグマ型羽根を２本有する内容積１０Ｌのジャケット付きステンレス製双腕型ニーダーに蓋を付けて形成した反応器に、上記反応液を供給し、反応液を３０℃に保ちながら系を窒素ガス置換した。続いて、反応液を撹拌しながら、過硫酸ナトリウム ２．４６ｇ及びＬ−アスコルビン酸０．１０ｇを添加したところ、凡そ１分後に重合が開始した。そして、３０℃〜９０℃で重合を行い、重合を開始して６０分後に含水ゲル状重合体を取り出した。得られた含水ゲル状重合体は１〜４ｍｍの粒子に細分化されていた。この細分化された含水ゲル状重合体を５０メッシュ（目の大きさ３００μｍ）の金網上に広げ、１５０℃で９０分間熱風乾燥した。次いで、乾燥物を振動ミルを用いて粉砕し、さらに２０メッシュ（目の大きさ８５０μｍ）の金網で分級、調合することにより、不定形破砕状の吸水性樹脂粉末（ａ）を得た。
【０１１１】
得られた吸水性樹脂粉末（ａ）１００質量部に、プロピレングリコール０．５質量部と、エチレングリコールジグリシジルエーテル０．０３質量部、１，４−ブタンジオール０．３質量部と、水３質量部とからなる表面架橋剤３．８３質量部を混合した。上記の混合物を２１０℃で５５分間加熱処理することにより吸水性樹脂（１）を得た。この吸水性樹脂（１）の無加圧下吸収倍率、１．９ｋＰａでの加圧下吸収倍率、粒度分布を表１、表２に示す。
【０１１２】
〔参考例２〕
６５モル％の中和率を有するアクリル酸ナトリウムの水溶液５５００ｇ（単量体濃度３８質量％）に、ポリエチレングリコールジアクリレート（エチレンオキシドの平均付加モル数８）５．９ｇを溶解し反応液とした。次に、この反応液を参考例１と同様に脱気したのち、参考例１の反応器に、上記反応液を供給し、反応液を３０℃に保ちながら系を窒素ガス置換した。続いて、反応液を撹拌しながら、過硫酸ナトリウム ２．４６ｇ及びＬ−アスコルビン酸０．１０ｇを添加したところ、凡そ１分後に重合が開始した。そして、３０℃〜９０℃で重合を行い、重合を開始して６０分後に含水ゲル状重合体を取り出した。得られた含水ゲル状重合体は約１〜４ｍｍの粒子に細分化されていた。この含水ゲル状重合体を参考例１と同様に乾燥・粉砕しさらに２０メッシュ（目の大きさ８５０μｍ）の金網で分級、調合することにより、不定形破砕状の吸水性樹脂粉末（ｂ）を得た。
次いで、得られた吸水性樹脂粉末（ｂ）１００質量部に、プロピレングリコール０．５質量部と、１，４−ブタンジオール０．３質量部と、水３重量部とからなる表面架橋剤３．８質量部をを混合した。上記の混合物を２００℃で４５分間加熱処理することにより吸水性樹脂（２）を得た。結果を表１、表２に示す。
【０１１３】
〔参考例３〕
６０モル％の中和率を有するアクリル酸ナトリウムの水溶液５５００ｇ（単量体濃度３３質量％）に、ポリエチレングリコールジアクリレート（エチレンオキシドの平均付加モル数８）３．６ｇを溶解し反応液とした。次に、この反応液を参考例１と同様に脱気したのち、参考例１の反応器に、上記反応液を供給し、反応液を３０℃に保ちながら系を窒素ガス置換した。続いて、反応液を撹拌しながら、過硫酸ナトリウム ２．４６ｇ及びＬ−アスコルビン酸０．１０ｇを添加したところ、凡そ１分後に重合が開始した。そして、３０℃〜８５℃で重合を行い、重合を開始して６０分後に含水ゲル状重合体を取り出した。得られた含水ゲル状重合体は約１〜４ｍｍの粒子に細分化されていた。この含水ゲル状重合体を参考例１と同様に乾燥・粉砕し、さらに２０メッシュ（目の大きさ８５０μｍ）の金網で分級、調合することにより、不定形破砕状の吸水性樹脂粉末（ｃ）を得た。
次いで、得られた吸水性樹脂粉末（ｃ）１００質量部に、参考例１と同じ組成の表面架橋剤３．８３質量部を混合した。上記の混合物を１９５℃で４０分間加熱処理することにより吸水性樹脂（３）を得た。結果を表１、表２に示す。
【０１１４】
〔参考例４〕
５５モル％の中和率を有するアクリル酸ナトリウムの水溶液５５００ｇ（単量体濃度３０質量％）に、ポリエチレングリコールジアクリレート（エチレンオキシドの平均付加モル数８）３．３ｇを溶解し反応液とした。次に、この反応液を参考例１と同様に脱気したのち、参考例１の反応器に、上記反応液を供給し、反応液を３０℃に保ちながら系を窒素ガス置換した。続いて、反応液を撹拌しながら、過硫酸ナトリウム ２．４６ｇ及びＬ−アスコルビン酸０．１０ｇを添加したところ、凡そ１分後に重合が開始した。そして、３０℃〜８５℃で重合を行い、重合を開始して６０分後に含水ゲル状重合体を取り出した。得られた含水ゲル状重合体は約１〜４ｍｍの粒子に細分化されていた。この含水ゲル状重合体を参考例１と同様に乾燥・粉砕し、さらに２０メッシュ（目の大きさ８５０μｍ）の金網で分級、調合することにより、不定形破砕状の吸水性樹脂粉末（ｄ）を得た。
次いで、得られた吸水性樹脂粉末（ｄ）１００質量部に、参考例２と同じ組成の表面架橋剤３．８質量部を混合した。上記の混合物を１９５℃で４０分間加熱処理することにより吸水性樹脂（４）を得た。結果を表１、表２に示す。
【０１１５】
〔参考例５〕
６８モル％の中和率を有するアクリル酸ナトリウムの水溶液６６００ｇ（単量体濃度３５．５質量％）に、ポリエチレングリコールジアクリレート（エチレンオキシドの平均付加モル数８）５．３ｇを溶解し反応液とした。次に、この反応液を参考例１と同様に脱気したのち、参考例１の反応器に、上記反応液を供給し、反応液を３０℃に保ちながら系を窒素ガス置換した。続いて、反応液を撹拌しながら、過硫酸ナトリウム ３．２３ｇ及びＬ−アスコルビン酸０．０１６ｇを添加したところ、凡そ１分後に重合が開始した。そして、３０℃〜９０℃で重合を行い、重合を開始して４０分後に含水ゲル状重合体を取り出した。得られた含水ゲル状重合体は約１〜４ｍｍの粒子に細分化されていた。この含水ゲル状重合体を５０メッシュ（目の大きさ３００μｍ）の金網上に広げ、１７０℃で４０分間熱風乾燥した。次いで、乾燥物を振動ミルを用いて粉砕し、さらに２０メッシュ（目の大きさ８５０μｍ）の金網で分級、調合することにより、不定形破砕状の吸水性樹脂粉末（ｅ）を得た。
次いで、得られた吸水性樹脂粉末（ｅ）１００質量部に、プロピレングリコール０．５１質量部と、１，４−ブタンジオール０．３１質量部と、水２．７３質量部とからなる表面架橋剤３．５５質量部を混合した。上記の混合物を２００℃で４０分間加熱処理することにより吸水性樹脂（５）を得た。結果を表１、表２に示す。
【０１１６】
〔参考例６〕
７２モル％の中和率を有するアクリル酸ナトリウムの水溶液６６００ｇ（単量体濃度３８質量％）に、ポリエチレングリコールジアクリレート（エチレンオキシドの平均付加モル数８）５．６ｇを溶解し反応液とした。次に、この反応液を参考例１と同様に脱気したのち、参考例１の反応器に、上記反応液を供給し、反応液を３０℃に保ちながら系を窒素ガス置換した。続いて、反応液を撹拌しながら、過硫酸ナトリウム ３．４２ｇ及びＬ−アスコルビン酸０．０１７ｇを添加したところ、凡そ１分後に重合が開始した。そして、３０℃〜９０℃で重合を行い、重合を開始して４０分後に含水ゲル状重合体を取り出した。得られた含水ゲル状重合体約１〜４ｍｍの粒子に細分化されていた。この含水ゲル状重合体を５０メッシュ（目の大きさ３００μｍ）の金網上に広げ、参考例６と同様に乾燥・粉砕し、２０メッシュ（目の大きさ８５０μｍ）の金網で分級、調合することにより、不定形破砕状の吸水性樹脂粉末（ｆ）を得た。
次いで、得られた吸水性樹脂粉末（ｆ）１００質量部に、参考例５と同じ組成の表面架橋剤３．５５質量部を混合した。上記の混合物を２００℃で５０分間加熱処理することにより吸水性樹脂（６）を得た。結果を表１、表２に示す。
【０１１７】
〔参考例７〕
６５モル％の中和率を有するアクリル酸ナトリウムの水溶液５５００ｇ（単量体濃度３３質量％）に、ポリエチレングリコールジアクリレート（エチレンオキシドの平均付加モル数８）３．１ｇを溶解し反応液とした。次に、この反応液を参考例１と同様に脱気したのち、参考例１の反応器に、上記反応液を供給し、反応液を３０℃に保ちながら系を窒素ガス置換した。続いて、反応液を撹拌しながら、過硫酸ナトリウム ２．４６ｇ及びＬ−アスコルビン酸０．１０ｇを添加したところ、凡そ１分後に重合が開始した。そして、３０℃〜８５℃で重合を行い、重合を開始して６０分後に含水ゲル状重合体を取り出した。得られた含水ゲル状重合体は約１〜４ｍｍの粒子に細分化されていた。この含水ゲル状重合体を５０メッシュ（目の大きさ３００μｍ）の金網上に広げ、参考例１と同様に乾燥・粉砕し、さらに２０メッシュ（目の大きさ８５０μｍ）の金網で分級、調合することにより、不定形破砕状の吸水性樹脂粉末（ｇ）を得た。
次いで、得られた吸水性樹脂粉末（ｇ）１００質量部に、参考例１と同じ組成の表面架橋剤３．８３質量部を混合した。上記の混合物を１９５℃で６０分間加熱処理することにより吸水性樹脂（７）を得た。結果を表１、表２に示す。
【０１１８】
〔参考例８〕
３０モル％の中和率を有するアクリル酸ナトリウムの水溶液５５００ｇ（単量体濃度２０質量％）に、ポリエチレングリコールジアクリレート（エチレンオキシドの平均付加モル数８）６．８ｇを溶解し反応液とした。次に、この反応液を参考例１と同様に脱気したのち、参考例１の反応器に、上記反応液を供給し、反応液を３０℃に保ちながら系を窒素ガス置換した。続いて、反応液を撹拌しながら、過硫酸ナトリウム ２．４６ｇ及びＬ−アスコルビン酸０．１０ｇを添加したところ、凡そ１分後に重合が開始した。そして、３０℃〜８０℃で重合を行い、重合を開始して６０分後に含水ゲル状重合体を取り出した。得られた含水ゲル状重合体は約１〜４ｍｍの粒子に細分化されていた。この細分化された含水ゲル状重合体を５０メッシュ（目の大きさ３００μｍ）の金網上に広げ、参考例１と同様に乾燥・粉砕し、さらに２０メッシュ（目の大きさ８５０μｍ）の金網で分級、調合することにより、不定形破砕状の吸水性樹脂粉末（ｈ）を得た。
次いで、得られた吸水性樹脂粉末（ｈ）１００質量部に、参考例２と同じ組成の表面架橋剤３．８質量部を混合した。上記の混合物を２１０℃で５０分間加熱処理することにより吸水性樹脂（８）を得た。結果を表１、表２に示す。
【０１１９】
〔参考例９〕
参考例１と同様の方法で不定形破片状の吸水性樹脂粉末（ｉ）を得た。得られた吸水性樹脂粉末（ｉ）をそのまま吸水性樹脂（９）とした。結果を表１、表２に示す。
【０１２０】
〔参考例１０〕
参考例１において、調合の比率を変えた以外は同様の方法で不定形破片状の吸水性樹脂粉末（ｊ）を得た。得られた吸水性樹脂粉末（ｊ）１００質量部に、プロピレングリコール０．５質量部と、エチレングリコールジグリシジルエーテル０．０３質量部、１，４−ブタンジオール０．３質量部と、水３質量部とからなる表面架橋剤３．８３質量部を混合した。上記の混合物を２１０℃で５５分間加熱処理することにより吸水性樹脂（１０）を得た。結果を表１、表２に示す。
【０１２１】
〔参考例１１〕
参考例１において、調合の比率を変えた以外は同様の方法で不定形破片状の吸水性樹脂粉末（ｋ）を得た。得られた吸水性樹脂粉末（ｋ）１００質量部に、プロピレングリコール０．５質量部と、エチレングリコールジグリシジルエーテル０．０３質量部、１，４−ブタンジオール０．３質量部と、水３質量部とからなる表面架橋剤３．８３質量部を混合した。上記の混合物を２１０℃で５５分間加熱処理することにより吸水性樹脂（１１）を得た。結果を表１、表２に示す。
【０１２２】
〔実施例１〕
参考例１で得られた吸水性樹脂（１）１００質量部に、銀イオンで置換された二酸化ケイ素／酸化アルミニウムのモル比が１〜１５のゼオライト（商品名：ゼオミックＡＪ１０Ｎ、シナネンゼオミック株式会社製、平均粒子径：２〜３μｍ）を０．５０質量部添加混合（ドライブレンド）することによって、吸水性樹脂組成物（１）を得た。
【０１２３】
得られた吸水性樹脂組成物（１）の無加圧下吸水倍率、１．９ｋＰａでの加圧下吸水倍率、硫化水素消臭能試験、アンモニア消臭能試験、消臭テストの結果、粒度分布を表３、表４に示した。
【０１２４】
〔実施例２〕
実施例１において、参考例１で得られた吸水性樹脂（１）を参考例２で得られた吸水性樹脂（２）に変えた以外は同様の操作を行い、吸水性樹脂組成物（２）を得た。吸水性樹脂組成物（２）を実施例１と同様に評価し、結果を表３、表４に示した。
【０１２５】
〔実施例３〕
実施例１において、参考例１で得られた吸水性樹脂（１）を参考例３で得られた吸水性樹脂（３）に変えた以外は同様の操作を行い、吸水性樹脂組成物（３）を得た。吸水性樹脂組成物（３）を実施例１と同様に評価し、結果を表３、表４に示した。
【０１２６】
〔実施例４〕
実施例１において、参考例１で得られた吸水性樹脂（１）を参考例４で得られた吸水性樹脂（４）に変えた以外は同様の操作を行い、吸水性樹脂組成物（４）を得た。吸水性樹脂組成物（４）を実施例１と同様に評価し、結果を表３、表４に示した。
【０１２７】
〔実施例５〕
実施例１において、参考例１で得られた吸水性樹脂（１）を参考例５で得られた吸水性樹脂（５）に変えた以外は同様の操作を行い、吸水性樹脂組成物（５）を得た。吸水性樹脂組成物（５）を実施例１と同様に評価し、結果を表３、表４に示した。
【０１２８】
〔実施例６〕
実施例１において、参考例１で得られた吸水性樹脂（１）を参考例６で得られた吸水性樹脂（６）に変えた以外は同様の操作を行い、吸水性樹脂組成物（６）を得た。吸水性樹脂組成物（６）を実施例１と同様に評価し、結果を表３、表４に示した。
【０１２９】
〔実施例７〕
実施例１において、参考例１で得られた吸水性樹脂（１）を参考例５で得られた吸水性樹脂（５）に変え、さらに植物成分（Ｃ）としてツバキ科植物の葉抽出物の１５質量％水溶液（製品名：ＦＳ−８０ＭＯ、販売者：白井松新薬株式会社（所在地：滋賀県甲賀郡水口町宇川３７−１））を０．５質量部添加混合した以外は同様の操作を行い、吸水性樹脂組成物（７）を得た。吸水性樹脂組成物（７）を実施例１と同様に評価し、結果を表３、表４に示した。
【０１３０】
〔比較例１〕
実施例１において、銀イオンで置換された二酸化ケイ素／酸化アルミニウムのモル比が１〜１５のゼオライトを添加しない以外は同様の操作を行い、比較用吸水性樹脂組成物（１）を得た。比較用吸水性樹脂組成物（１）を実施例１と同様に評価し、結果を表３、表４に示した。
【０１３１】
〔比較例２〕
実施例１において、参考例１で得られた吸水性樹脂（１）を参考例７で得られた吸水性樹脂（７）に変えた以外は同様の操作を行い、比較用吸水性樹脂組成物（２）を得た。比較用吸水性樹脂組成物（２）を実施例１と同様に評価し、結果を表３、表４に示した。
【０１３２】
〔比較例３〕
実施例１において、参考例１で得られた吸水性樹脂（１）を参考例８で得られた吸水性樹脂（８）に変えた以外は同様の操作を行い、比較用吸水性樹脂組成物（３）を得た。比較用吸水性樹脂組成物（３）を実施例１と同様に評価し、結果を表３、表４に示す。
【０１３３】
〔比較例４〕
実施例１において、参考例１で得られた吸水性樹脂（１）を参考例９で得られた吸水性樹脂（９）に変えた以外は同様の操作を行い、比較用吸水性樹脂組成物（４）を得た。比較用吸水性樹脂組成物（４）を実施例１と同様に評価し、結果を表３、表４に示す。
【０１３４】
〔比較例５〕
実施例１において、参考例１で得られた吸水性樹脂（１）を参考例１０で得られた吸水性樹脂（１０）に変えた以外は同様の操作を行い、比較用吸水性樹脂組成物（５）を得た。比較用吸水性樹脂組成物（５）を実施例１と同様に評価し、結果を表３、表４に示す。
【０１３５】
〔比較例６〕
実施例１において、参考例１で得られた吸水性樹脂（１）を参考例１１で得られた吸水性樹脂（１１）に変えた以外は同様の操作を行い、比較用吸水性樹脂組成物（６）を得た。比較用吸水性樹脂組成物（６）を実施例１と同様に評価し、結果を表３、表４に示す。
【０１３６】
〔比較例７〕
７５モル％の中和率を有するアクリル酸ナトリウムの水溶液５５００ｇ（単量体濃度３８質量％）に、ポリエチレングリコールジアクリレート（エチレンオキシドの平均付加モル数８）３．４ｇを溶解し反応液とした。次に、この反応液を窒素ガス雰囲気下で３０分間脱気した。次いで、シグマ型羽根を２本有する内容積１０Ｌのジャケット付きステンレス製双腕型ニーダーに蓋を付けて形成した反応器に、上記反応液を供給し、反応液を３０℃に保ちながら系を窒素ガス置換した。続いて、反応液を撹拌しながら、過硫酸ナトリウム ２．４６ｇ及びＬ−アスコルビン酸０．１０ｇを添加したところ、凡そ１分後に重合が開始し、３０℃〜９０℃で重合を行った。重合を開始して５０分後に、さらに銀イオンで置換された二酸化ケイ素／酸化アルミニウムのモル比が１〜１５のゼオライト（商品名：ゼオミックＡＪ１０Ｎ、シナネンゼオミック株式会社製、平均粒子径：２〜３μｍ）を１０．５質量部添加して混練し、重合を開始してから７０分後に含水ゲル状重合体を取り出した。得られた含水ゲル状重合体は１〜４ｍｍの粒子に細分化されていた。この細分化された含水ゲル状重合体を５０メッシュ（目の大きさ３００μｍ）の金網上に広げ、１５０℃で９０分間熱風乾燥した。次いで、乾燥物を振動ミルを用いて粉砕し、さらに２０メッシュ（目の大きさ８５０μｍ）の金網で分級、調合することにより、不定形破砕状の吸水性樹脂粉末（ｌ）を得た。
【０１３７】
得られた吸水性樹脂粉末（ｌ）１００質量部に、プロピレングリコール０．５質量部と、エチレングリコールジグリシジルエーテル０．０３質量部、１，４−ブタンジオール０．３質量部と、水３質量部とからなる表面架橋剤３．８３質量部を混合した。上記の混合物を２１０℃で５５分間加熱処理することにより、二酸化ケイ素／酸化アルミニウムのモル比が１〜１５のゼオライトが吸水性樹脂の内部に均一に分散した比較用吸水性樹脂組成物（７）を得た。この比較用吸水性樹脂組成物（７）の無加圧下吸収倍率、１．９ｋＰａでの加圧下吸収倍率、粒度分布を表１に示す。さらに、得られた比較用吸水性樹脂組成物（７）の無加圧下吸水倍率、１．９ｋＰａでの加圧下吸水倍率、硫化水素消臭能試験、アンモニア消臭能試験、消臭テストの結果を表３、表４に示す。
【０１３８】
〔実施例８〕
実施例１で得られた吸水性樹脂組成物（１）３７質量部と、木材粉砕パルプ６３質量部とを、ミキサーを用いて乾式混合した。次いで、得られた混合物を、４００メッシュ（目の大きさ３８μｍ）に形成されたワイヤースクリーン上にバッチ型空気抄造装置を用いて空気抄造することにより、１３０ｍｍ×４００ｍｍの大きさのウェブに成形した。さらに、このウェブを圧力１９６．１４ｋＰａで５秒間プレスすることにより、坪量が約０．０５ｇ／ｃｍ２の吸収体を得た。
【０１３９】
続いて、液不透過性のポリプロピレンからなる、いわゆる背面シート（液不透過性シート）、上記吸収体、および、液透過性のポリプロピレンからなる不織布の表面シート（液透過性シート）を、両面テープを用いてこの順に互いに貼着することにより、吸収性物品（つまり、大人用の紙オムツのパッドタイプ）（１）を得た。この吸収性物品（１）の質量は５０ｇであった。
【０１４０】
得られた吸収性物品（１）の消臭テスト結果を表５にまとめた。
【０１４１】
〔実施例９〜１１〕
実施例８で用いた吸水性樹脂組成物（１）を、実施例３、５、７で得られた吸水性樹脂組成物（３）、（５）、（７）に変更することにより、吸収性物品（２）、（３）、（４）をそれぞれ得た。
【０１４２】
得られた吸収性物品（２）、（３）、（４）の消臭テスト結果を表５にまとめた。
【０１４３】
〔比較例８〕
実施例８で用いた吸水性樹脂組成物（１）を、比較例１で得られた比較用吸水性樹脂組成物（１）に変更することにより、比較用吸収性物品（１）を得た。
【０１４４】
得られた比較用吸収性物品（１）の消臭テスト結果を表５にまとめた。
【０１４５】
【表１】
2005194376.tif 000002
【０１４６】
【表２】
2005194376.tif 000003
【０１４７】
【表３】
2005194376.tif 000004
【０１４８】
【表４】
2005194376.tif 000005
【０１４９】
【表５】
2005194376.tif 000006
【産業上の利用可能性】
【０１５０】
本発明により得られた吸水性樹脂組成物は、おむつなどの吸水体に使用された場合、優れた消臭性能を示し、かつ吸収性能にも優れるため、従来の吸収体に比べて、非常に優れた吸水体を提供することができるという効果を奏する。さらに本発明により得られた吸水性樹脂組成物が使用された吸収性物品は、優れた消臭性能、吸収性能を有することから、消費者の吸収性物品に対する不快感や不信感を低減できるという効果を奏する。